 本発明によれば、数平均分⼦量が１５００ｇ／ｍｏｌ以上のＰＡＳが得られ、さらに好 ましくは２０００ｇ／ｍｏｌ以上のＰＡＳが得られる。数平均分⼦量が１５００ｇ／ｍｏ ｌ以上であると、耐熱性、耐薬品性等が損なわれることがない。⼀⽅、本発明によれば、 数平均分⼦量が７０００ｇ／ｍｏｌ以下のＰＡＳが得られ、さらに好ましくは、４０００ ｇ／ｍｏｌ以下のＰＡＳが得られる。数平均分⼦量が７０００ｇ／ｍｏｌ以下であると、 分⼦量の増加に伴い、分⼦鎖末端の反応性官能基が減少することがない。なお、ここでの 数平均分⼦量はゲルパーミエーションクロマトグラフィー（ＧＰＣ）により、ポリスチレ ン換算で算出した値である。 

【００８８】 

 本発明によれば、重量平均分⼦量／数平均分⼦量で表される分散度（Ｍｗ／Ｍｎ）が２ ．５以下であるＰＡＳが得られる。さらに好ましくは２．０以下のＰＡＳが得られ、⽣成 ＰＡＳの分散度が低いと、各分⼦鎖の反応性が均⼀化し、異素材との接着や複合化がより 効率的に進⾏する。 

【００８９】 

 また、本発明によれば、官能基含有量が、５００μｍｏｌ／ｇ以上のＰＡＳが得られ、 より好ましくは５５０μｍｏｌ／ｇ以上のＰＡＳが得られ、特に好ましくは６００μｍｏ ｌ／ｇ以上のＰＡＳが得られる。ＰＡＳの官能基含有量が５００μｍｏｌ／ｇ以上である と異素材との接着や複合化が進⾏し、⼗分な改質効果を得ることができる。また、本発明 によれば、官能基含有量が、２，０００μｍｏｌ／ｇ以下のＰＡＳが得られ、特に好まし くは１，５００μｍｏｌ／ｇ以下のＰＡＳが得られる。官能基含有量の上限が２，０００ μｍｏｌ／ｇ以下であると、官能基含有量の増加に伴ってＰＡＳの分⼦量が低下し、耐熱 性が損なわれることはない。 

【００９０】 

 また本発明で得られるＰＡＳは、末端に反応性官能基を多く有しているだけでなく、分 ⼦鎖の全末端に占める反応性官能基の導⼊率が⾼い程好ましい。この指標として、本発明 では末端官能基率を⽤いる。ただし、末端官能基率は、（（官能基含有量（ｍｏｌ／ｇ） ／（１／数平均分⼦量（ｇ／ｍｏｌ）×２））×１００（％）で求められ、単位が百分率 である値と定義できる。本発明によれば、末端官能基率が８５％以上であるＰＡＳが得ら れ、より好ましくは９０％以上であるＰＡＳが得られる。特に好ましくは、９５％以上で あり、異素材との接着、複合化を効率よく進⾏させるＰＡＳが得られる。末端官能基率が ８５％以上であれば、異素材と複合化を⾏う上で反応が意図せず停⽌してしまうことはな い。 

【００９１】 

 本発明によれば、融点の下限が２７０℃以上であるＰＡＳが得られる。⼀⽅、融点の上 限が、２９０℃以下であるＰＡＳが得られる。ＰＡＳの融点が上記範囲であると、耐熱性 、耐薬品性などのＰＡＳに由来する特性が発現しやすくなり、また、反応性官能基の導⼊ 量の⾯で⼗分である。なお、ここでの融点は⽰差⾛査熱量計を⽤いて２０℃／分の速度で ０℃から３４０℃まで昇温した後、３４０℃で１分保持し、２０℃／分の速度で１００℃ まで降温した後、１００℃で１分保持し、２０℃／分の速度で３４０℃まで昇温した際に 検出される融解ピーク温度の値と定義できる。 

【００９２】 

 本発明によれば、塩素含有量が３５００ｐｐｍ以下であるＰＡＳが得られ、さらに好ま しくは２５００ｐｐｍ以下のＰＡＳが得られ、より好ましくは１５００ｐｐｍ以下のＰＡ Ｓが得られ、特に好ましくは１０００ｐｐｍ以下であり、環境への負荷を低減し、反応性 官能基の導⼊量を増加させるＰＡＳが得られる。塩素含有量が３５００ｐｐｍ以下であれ ば、ＰＡＳの分⼦鎖末端への反応性官能基の導⼊が不⼗分であるということはない。 

【００９３】 

 （１３）その他の添加物  さらに、本発明により得られたＰＡＳは、反応性官能基を⼗分に有するため、ポリアリ ーレンスルフィド以外の樹脂との添加配合により改質効果が得られやすい。そのため、本 

